(57)【要約】【課題】製造工程及び製造設備を簡素化できる二色成形品の製造方法を提供する。【解決手段】二色成形品の製造方法は、一次成形用溶融樹脂２１を一次成形用金型３１内に注入し、複数の突起部１４を表面に有する一次成形品１１を形成する一次成形品成形工程と、二次成形用溶融樹脂２２を二次成形用金型３２内に注入し、一次成形品１１の表面に接する二次成形品１２を形成すると共に、二次成形用溶融樹脂２２の注入時の熱と押圧力とによって、突起部１４の先端部１４Ａを突起部１４の高さ方向と交差する方向に変形させて突起部１４の先端部１４Ａをアンカー形状に形成する二次成形品成形工程とを備える。【選択図】図２
2019209481.tif 000002
【特許請求の範囲】
【請求項１】
一次成形用溶融樹脂を一次成形用金型内に注入し、複数の突起部を表面に有する一次成形品を形成する一次成形品成形工程と、
二次成形用溶融樹脂を二次成形用金型内に注入し、前記一次成形品の表面に接する二次成形品を形成すると共に、前記二次成形用溶融樹脂の注入時の熱と押圧力又は流動力とによって、前記突起部の少なくとも先端部を前記突起部の高さ方向と交差する方向に変形させて前記突起部の少なくとも先端部をアンカー形状に形成する二次成形品成形工程と、
を備える二色成形品の製造方法。
【請求項２】
前記一次成形品成形工程では、前記突起部を、先細り状の本体部と、前記本体部の先端部から突出する凸部とを有する形状に形成し、
前記二次成形品成形工程では、前記二次成形用溶融樹脂の注入時の熱と押圧力とによって、前記凸部を前記突起部の高さ方向に圧縮変形させて前記凸部をアンカー形状に形成する、
請求項１に記載の二色成形品の製造方法。
【請求項３】
前記一次成形品成形工程では、前記突起部を先尖り状に形成し、
前記二次成形品成形工程では、前記二次成形用溶融樹脂の注入時の熱と押圧力とによって、前記突起部の先端部を前記突起部の高さ方向に圧縮変形させて前記突起部の先端部をアンカー形状に形成する、
請求項１に記載の二色成形品の製造方法。
【請求項４】
前記一次成形品成形工程では、前記突起部を先尖り状に形成し、
前記二次成形品成形工程では、前記二次成形用溶融樹脂の注入時の熱と流動力とによって、前記突起部の少なくとも先端部を傾倒変形させて前記突起部の少なくとも先端部をアンカー形状に形成する、
請求項１に記載の二色成形品の製造方法。
【請求項５】
前記一次成形品成形工程では、前記突起部を、少なくとも先端部が矩形状である形状に形成し、
前記二次成形品成形工程では、前記二次成形用溶融樹脂の注入時の熱と流動力とによって、前記突起部の少なくとも先端部を傾倒変形させて前記突起部の少なくとも先端部をアンカー形状に形成する、
請求項１に記載の二色成形品の製造方法。
【請求項６】
前記一次成形品成形工程では、前記一次成形品を、前記複数の突起部を外周面に有する円環状に形成し、
前記二次成形品成形工程では、前記二次成形品を、前記一次成形品の周囲に円環状に形成する、
請求項１〜請求項５のいずれか一項に記載の二色成形品の製造方法。
【請求項７】
前記一次成形品成形工程では、前記一次成形品を、前記複数の突起部を外周面に有する円環状に形成し、
前記二次成形品成形工程では、前記二次成形品を、前記一次成形品の周囲に円環状に形成し、回転方向が一方向に規定される回転部材を形成すると共に、前記二次成形用溶融樹脂の注入時の熱と流動力とによって、前記突起部の少なくとも先端部を前記回転部材の回転方向に傾倒変形させて前記突起部の少なくとも先端部をアンカー形状に形成する、
請求項４又は請求項５に記載の二色成形品の製造方法。
【請求項８】
前記二次成形品成形工程では、前記二次成形品のウェルドラインを跨って前記複数の突起部が配置されるように、前記二次成形用溶融樹脂を前記二次成形用金型内に注入し、前記二次成形品を形成する、
請求項１〜請求項７のいずれか一項に記載の二色成形品の製造方法。
【発明の詳細な説明】
【技術分野】
【０００１】
本発明は、二色成形品の製造方法に関する。
【背景技術】
【０００２】
一般に、一次成形品及び二次成形品を有する二色成形品を製造する二色成形品の製造方法は、一次成形用溶融樹脂を一次成形用金型内に注入し、一次成形品を形成する一次成形品成形工程と、二次成形用溶融樹脂を二次成形用金型内に注入し、一次成形品の表面に接する二次成形品を形成する二次成形品成形工程とを備える。
【０００３】
このようにして製造される二色成形品では、一次成形品と二次成形品の密着性が高いことが要求される。一次成形品と二次成形品の密着性を確保できる二色成形品の製造方法としては、次の技術が例示される（例えば、特許文献１参照）。すなわち、例示の技術では、一次成形品成形工程の後に一次成形品の表面にアンカー形状をレーザ加工等の別工程で形成している。この例示の技術によれば、二次成形品成形工程で形成される二次成形品がアンカー形状に食い込むことで、一次成形品と二次成形品の密着性が確保される。
【先行技術文献】
【特許文献】
【０００４】
【特許文献１】特許０５６２９６３７号公報
【発明の概要】
【発明が解決しようとする課題】
【０００５】
しかしながら、上述のように、一次成形品成形工程の後に一次成形品の表面にアンカー形状を別加工で形成する場合には、製造工程及び製造設備が複雑化する虞がある。
【０００６】
本発明は、上記課題に鑑みてなされたものであって、製造工程及び製造設備を簡素化できる二色成形品の製造方法を提供することを目的とする。
【課題を解決するための手段】
【０００７】
前記目的を達成するために、請求項１に記載の二色成形品の製造方法は、一次成形用溶融樹脂を一次成形用金型内に注入し、複数の突起部を表面に有する一次成形品を形成する一次成形品成形工程と、二次成形用溶融樹脂を二次成形用金型内に注入し、前記一次成形品の表面に接する二次成形品を形成すると共に、前記二次成形用溶融樹脂の注入時の熱と押圧力又は流動力とによって、前記突起部の少なくとも先端部を前記突起部の高さ方向と交差する方向に変形させて前記突起部の少なくとも先端部をアンカー形状に形成する二次成形品成形工程と、を備える。
【０００８】
この二色成形品の製造方法によれば、一次成形品及び二次成形品は、それぞれ開閉方向に動く一次成形用金型及び二次成形用金型のみで成形可能であることに加え、突起部の少なくとも先端部をアンカー形状に形成するための別工程を設ける必要が無いため、二色成形品を製造する製造工程及び製造設備を簡素化できる。
【０００９】
なお、請求項２に記載のように、請求項１に記載の二色成形品の製造方法において、前記一次成形品成形工程では、前記突起部を、先細り状の本体部と、前記本体部の先端部から突出する凸部とを有する形状に形成し、前記二次成形品成形工程では、前記二次成形用溶融樹脂の注入時の熱と押圧力とによって、前記凸部を前記突起部の高さ方向に圧縮変形させて前記凸部をアンカー形状に形成しても良い。
【００１０】
この二色成形品の製造方法によれば、一次成形品成形工程で形成された突起部の本体部は先細り状であり、この本体部の側面が突起部の高さ方向に対して傾いている。このため、二次成形品成形工程では、突起部と二次成形用溶融樹脂との接触面積が増加すると共に、突起部の先端部である凸部に熱が集中する。さらに、二次成形品成形工程では、二次成形用溶融樹脂の熱が突起部に伝わってから一次成形品の内部へと伝導するのに時間がかかるため、凸部に熱が留まりやすくなる。よって、二次成形用溶融樹脂の熱と押圧力で、凸部を容易に圧縮変形させることができるので、凸部をアンカー形状に的確に形成できる。
【００１１】
また、請求項３に記載のように、請求項１に記載の二色成形品の製造方法において、前記一次成形品成形工程では、前記突起部を先尖り状に形成し、前記二次成形品成形工程では、前記二次成形用溶融樹脂の注入時の熱と押圧力とによって、前記突起部の先端部を前記突起部の高さ方向に圧縮変形させて前記突起部の先端部をアンカー形状に形成しても良い。
【００１２】
この二色成形品の製造方法によれば、一次成形品成形工程で形成された突起部は先尖り状であり、この突起部の側面が突起部の高さ方向に対して傾いている。このため、二次成形品成形工程では、突起部と二次成形用溶融樹脂との接触面積が増加すると共に、突起部の先端部に熱が集中する。さらに、二次成形品成形工程では、二次成形用溶融樹脂の熱が突起部に伝わってから一次成形品の内部へと伝導するのに時間がかかるため、突起部の先端部に熱が留まりやすくなる。よって、二次成形用溶融樹脂の熱と押圧力で、突起部の先端部を容易に圧縮変形させることができるので、突起部の先端部をアンカー形状に的確に形成できる。
【００１３】
また、請求項４に記載のように、請求項１に記載の二色成形品の製造方法において、前記一次成形品成形工程では、前記突起部を先尖り状に形成し、前記二次成形品成形工程では、前記二次成形用溶融樹脂の注入時の熱と流動力とによって、前記突起部の少なくとも先端部を傾倒変形させて前記突起部の少なくとも先端部をアンカー形状に形成しても良い。
【００１４】
この二色成形品の製造方法によれば、一次成形品成形工程で形成された突起部は先尖り状であり、この突起部の側面が突起部の高さ方向に対して傾いている。このため、二次成形品成形工程では、突起部と二次成形用溶融樹脂との接触面積が増加すると共に、突起部の先端部に熱が集中する。さらに、二次成形品成形工程では、二次成形用溶融樹脂の熱が突起部に伝わってから一次成形品の内部へと伝導するのに時間がかかるため、突起部の先端部に熱が留まりやすくなる。よって、二次成形用溶融樹脂の熱と流動力で、突起部の少なくとも先端部を容易に傾倒変形させることができるので、突起部の少なくとも先端部をアンカー形状に的確に形成できる。
【００１５】
また、請求項５に記載のように、請求項１に記載の二色成形品の製造方法において、前記一次成形品成形工程では、前記突起部を、少なくとも先端部が矩形状である形状に形成し、前記二次成形品成形工程では、前記二次成形用溶融樹脂の注入時の熱と流動力とによって、前記突起部の少なくとも先端部を傾倒変形させて前記突起部の少なくとも先端部をアンカー形状に形成しても良い。
【００１６】
この二色成形品の製造方法によれば、二次成形品成形工程では、二次成形用溶融樹脂の熱が突起部に伝わってから一次成形品の内部へと伝導するのに時間がかかるため、突起部の先端部に熱が留まりやすくなる。よって、二次成形用溶融樹脂の熱と流動力で、突起部の少なくとも先端部を容易に傾倒変形させることができるので、突起部の少なくとも先端部をアンカー形状に的確に形成できる。
【００１７】
また、請求項６に記載のように、請求項１〜請求項５のいずれか一項に記載の二色成形品の製造方法において、前記一次成形品成形工程では、前記一次成形品を、前記複数の突起部を外周面に有する円環状に形成し、前記二次成形品成形工程では、前記二次成形品を、前記一次成形品の周囲に円環状に形成しても良い。
【００１８】
この二色成形品の製造方法によれば、製造工程及び製造設備を簡素化しつつ、一次成形品と二次成形品の密着性が確保された円環状の二色成形品を得ることができる。
【００１９】
また、請求項７に記載のように、請求項４又は請求項５に記載の二色成形品の製造方法において、前記一次成形品成形工程では、前記一次成形品を、前記複数の突起部を外周面に有する円環状に形成し、前記二次成形品成形工程では、前記二次成形品を、前記一次成形品の周囲に円環状に形成し、回転方向が一方向に規定される回転部材を形成すると共に、前記二次成形用溶融樹脂の注入時の熱と流動力とによって、前記突起部の少なくとも先端部を前記回転部材の回転方向に傾倒変形させて前記突起部の少なくとも先端部をアンカー形状に形成しても良い。
【００２０】
この二色成形品の製造方法によれば、突起部の少なくとも先端部が回転部材の回転方向に傾倒変形されるので、回転部材の回転時に二次成形品に回転方向と反対方向への力が作用した場合でも、突起部のアンカー形状によって一次成形品と二次成形品の密着性を確保できる。
【００２１】
また、請求項８に記載のように、請求項１〜請求項７のいずれか一項に記載の二色成形品の製造方法において、前記二次成形品成形工程では、前記二次成形品のウェルドラインを跨って前記複数の突起部が配置されるように、前記二次成形用溶融樹脂を前記二次成形用金型内に注入し、前記二次成形品を形成しても良い。
【００２２】
この二色成形品の製造方法によれば、二次成形品のウェルドラインを跨って複数の突起部が配置されるので、二次成形品におけるウェルドラインの周辺部の強度を確保できる。
【図面の簡単な説明】
【００２３】
【図１】第一実施形態に係る二色成形品の斜視図である。
【図２】図１の二色成形品の製造方法を説明する図である。
【図３】図２の二色成形品の製造方法の第一変形例を説明する図である。
【図４】図２の二色成形品の製造方法の第二変形例を説明する図である。
【図５】図２の二色成形品の製造方法の第三変形例を説明する図である。
【図６】図２の二色成形品の製造方法の第四変形例を説明する図である。
【図７】図２の二色成形品の製造方法の第五変形例を説明する図である。
【図８】第二実施形態に係る二色成形品の斜視図である。
【図９】図８の二色成形品の製造方法を説明する図である。
【図１０】第三実施形態に係る二色成形品の要部拡大平面図である。
【図１１】図１０の二色成形品の製造方法を説明する図である。
【図１２】第四実施形態に係る二色成形品の平面図である。
【図１３】図１２の二色成形品の製造方法における一次成形品成形工程を説明する図である。
【図１４】図１２の二色成形品の製造方法における二次成形品成形工程を説明する図である。
【図１５】第四実施形態に係る二色成形品の変形例を示す平面図である。
【図１６】図１５の二色成形品の製造方法における二次成形品成形工程を説明する図である。
【発明を実施するための形態】
【００２４】
［第一実施形態］
はじめに、本発明の第一実施形態を説明する。
【００２５】
図１に示されるように、第一実施形態に係る二色成形品１０は、一例として、いずれも板状である一次成形品１１及び二次成形品１２が積層された構成とされている。図１において、一次成形品１１及び二次成形品１２の積層方向は、Ｚ方向で示されており、一次成形品１１及び二次成形品１２の積層方向と直交する方向のうち第一の方向はＸ方向、第二の方向はＹ方向でそれぞれ示されている。
【００２６】
一次成形品１１の表面には、複数の突起部１４が形成されている。この複数の突起部１４は、一次成形品１１のＸ方向に等間隔に並んで形成されている。複数の突起部１４は、それぞれ一次成形品１１のＹ方向の一端から他端に亘って延びる突条に形成されている。各突起部１４の先端部１４Ａには、断面円形状又は楕円形状であるアンカー形状が形成されている。
【００２７】
なお、アンカー形状は、一次成形品１１に対して二次成形品１２が剥離することを防止するための引っ掛かり形状であり、アンダーカット形状に相当する。
【００２８】
続いて、本発明の第一実施形態に係る二色成形品１０の製造方法を説明する。
【００２９】
図２に示されるように、第一実施形態に係る二色成形品１０の製造方法は、一次成形品成形工程と、二次成形品成形工程とを備える。
【００３０】
（一次成形品成形工程）
工程Ａに示されるように、一次成形品成形工程では、一次成形用溶融樹脂２１を一次成形用金型３１内に注入し、複数の突起部１４を表面に有する一次成形品１１を形成する。この一次成形品成形工程では、突起部１４を、先細り状の本体部１６と、本体部１６の先端部から突出する凸部１８とを有する形状に形成する。この突起部１４を含む一次成形品１１は、開閉方向（一次成形品１１の厚さ方向）に動く一次成形用金型３１のみで成形可能な形状である。
【００３１】
（二次成形品成形工程）
そして、工程Ｂに示されるように、二次成形品成形工程では、二次成形用溶融樹脂２２を二次成形用金型３２内に注入し、一次成形品１１の表面に接する二次成形品１２を形成する。この二次成形品１２は、開閉方向（二次成形品１２の厚さ方向）に動く二次成形用金型３２のみで成形可能な形状である。
【００３２】
また、この二次成形品成形工程では、二次成形用溶融樹脂２２の注入時の熱と押圧力とによって、凸部１８を突起部１４の高さ方向に圧縮変形させる。このように凸部１８を突起部１４の高さ方向に圧縮変形させると、この凸部１８が突起部１４の高さ方向と交差する方向（突起部１４の横幅方向）に変形し、この圧縮変形した凸部１８によって突起部１４の先端部１４Ａが断面円形状又は楕円形状であるアンカー形状に形成される。
【００３３】
続いて、本発明の第一実施形態の作用及び効果を説明する。
【００３４】
第一実施形態に係る二色成形品１０の製造方法によれば、一次成形品１１及び二次成形品１２は、それぞれ開閉方向に動く一次成形用金型３１及び二次成形用金型３２のみで成形可能であることに加え、突起部１４の先端部１４Ａをアンカー形状に形成するための別工程を設ける必要が無いため、二色成形品１０を製造する製造工程及び製造設備を簡素化できる。これにより、製造コストを削減できる。
【００３５】
また、一次成形品成形工程で形成された突起部１４の本体部１６は先細り状であり、この本体部１６の側面が突起部１４の高さ方向に対して傾いている。このため、二次成形品成形工程では、突起部１４と二次成形用溶融樹脂２２との接触面積が増加すると共に、突起部１４の先端部である凸部１８に熱が集中する。さらに、二次成形品成形工程では、二次成形用溶融樹脂２２の熱が突起部１４に伝わってから一次成形品１１の内部へと伝導するのに時間がかかるため、凸部１８に熱が留まりやすくなる。よって、二次成形用溶融樹脂２２の熱と押圧力で、凸部１８を容易に圧縮変形させることができるので、この圧縮変形した凸部１８によって突起部１４の先端部１４Ａをアンカー形状に的確に形成できる。
【００３６】
また、突起部１４は熱容量が小さいため、二次成形品１２の方が一次成形品１１よりも融点が低い場合でも、二次成形用溶融樹脂２２の熱で突起部１４を軟化させることができるので、突起部１４の先端部１４Ａをアンカー形状に形成できる。
【００３７】
続いて、本発明の第一実施形態の変形例を説明する。
【００３８】
第一実施形態では、一次成形品成形工程において、突起部１４を、先細り状の本体部１６と、本体部１６の先端部から突出する凸部１８とを有する形状に形成する。そして、二次成形品成形工程において、二次成形用溶融樹脂２２の注入時の熱と押圧力とによって、凸部１８を突起部１４の高さ方向に圧縮変形させて突起部１４の先端部１４Ａをアンカー形状に形成する。しかしながら、第一実施形態に係る二色成形品１０の製造方法では、突起部１４及びアンカー形状を次のようにしても良い。
【００３９】
（第一変形例）
すなわち、図３に示される第一変形例では、工程Ａに示されるように、一次成形品成形工程において、突起部１４を先尖り状に形成する。そして、工程Ｂに示されるように、二次成形品成形工程において、二次成形用溶融樹脂２２の注入時の熱と押圧力とによって、突起部１４の先端部１４Ａを突起部１４の高さ方向に圧縮変形させる。このように先端部１４Ａを突起部１４の高さ方向に圧縮変形させると、この先端部１４Ａが突起部１４の高さ方向と交差する方向に変形し、これにより、先端部１４Ａが断面円形状又は楕円形状であるアンカー形状に形成される。
【００４０】
この第一変形例によれば、一次成形品成形工程で形成された突起部１４は先尖り状であり、この突起部１４の側面が突起部１４の高さ方向に対して傾いている。このため、二次成形品成形工程では、突起部１４と二次成形用溶融樹脂２２との接触面積が増加すると共に、突起部１４の先端部１４Ａに熱が集中する。さらに、二次成形品成形工程では、二次成形用溶融樹脂２２の熱が突起部１４に伝わってから一次成形品１１の内部へと伝導するのに時間がかかるため、突起部１４の先端部１４Ａに熱が留まりやすくなる。よって、二次成形用溶融樹脂２２の熱と押圧力で、突起部１４の先端部１４Ａを容易に圧縮変形させることができるので、突起部１４の先端部１４Ａをアンカー形状に的確に形成できる。
【００４１】
（第二変形例）
また、図４に示される第二変形例では、工程Ａに示されるように、一次成形品成形工程において、突起部１４を先尖り状（断面二等辺三角形状）に形成する。そして、工程Ｂに示されるように、二次成形品成形工程において、突起部１４の一方の等辺から他方の等辺へ向けて二次成形用溶融樹脂２２が流動するように二次成形用溶融樹脂２２を注入し、この二次成形用溶融樹脂２２の注入時の熱と流動力とによって、突起部１４を傾倒変形させる。このように突起部１４を傾倒変形させると、この突起部１４が突起部１４の高さ方向と交差する方向に変形し、これにより、突起部１４が湾曲状であるアンカー形状に形成される。
【００４２】
この第二変形例によれば、一次成形品成形工程で形成された突起部１４は先尖り状（断面二等辺三角形状）であり、この突起部１４の両側の側面が突起部１４の高さ方向に対して傾いている。このため、二次成形品成形工程では、突起部１４と二次成形用溶融樹脂２２との接触面積が増加すると共に、突起部１４の先端部１４Ａに熱が集中する。さらに、二次成形品成形工程では、二次成形用溶融樹脂２２の熱が突起部１４に伝わってから一次成形品１１の内部へと伝導するのに時間がかかるため、突起部１４の先端部１４Ａに熱が留まりやすくなる。よって、二次成形用溶融樹脂２２の熱と流動力で、突起部１４の少なくとも先端部１４Ａを容易に傾倒変形させることができるので、突起部１４の少なくとも先端部１４Ａをアンカー形状に的確に形成できる。
【００４３】
（第三変形例）
また、図５に示される第三変形例では、工程Ａに示されるように、一次成形品成形工程において、突起部１４を先尖り状（断面直角三角形状）に形成する。そして、工程Ｂに示されるように、二次成形品成形工程において、突起部１４の斜辺（傾斜面）から隣辺（垂直面）へ向けて二次成形用溶融樹脂２２が流動するように二次成形用溶融樹脂２２を注入し、この二次成形用溶融樹脂２２の注入時の熱と流動力とによって、突起部１４を傾倒変形させる。このように突起部１４を傾倒変形させると、この突起部１４が突起部１４の高さ方向と交差する方向に変形し、これにより、突起部１４が湾曲状であるアンカー形状に形成される。
【００４４】
この第三変形例によっても、一次成形品成形工程で形成された突起部１４は先尖り状（断面直角三角形状）であり、この突起部１４の側面が突起部１４の高さ方向に対して傾いている。このため、二次成形品成形工程では、突起部１４と二次成形用溶融樹脂２２との接触面積が増加すると共に、突起部１４の先端部１４Ａに熱が集中する。さらに、二次成形品成形工程では、二次成形用溶融樹脂２２の熱が突起部１４に伝わってから一次成形品１１の内部へと伝導するのに時間がかかるため、突起部１４の先端部１４Ａに熱が留まりやすくなる。よって、二次成形用溶融樹脂２２の熱と流動力で、突起部１４の少なくとも先端部１４Ａを容易に傾倒変形させることができるので、突起部１４の少なくとも先端部１４Ａをアンカー形状に的確に形成できる。
【００４５】
また、この第三変形例によれば、二次成形品成形工程において、突起部１４の斜辺から隣辺へ向けて二次成形用溶融樹脂２２が流動するように二次成形用溶融樹脂２２を注入するので、この二次成形用溶融樹脂２２の注入時の熱と流動力とによって、突起部１４を隣辺の側へ的確に傾倒変形させることができる。
【００４６】
（第四変形例）
また、図６に示される第四変形例では、工程Ａに示されるように、一次成形品成形工程において、突起部１４を矩形状（突起部１４の高さ方向を長手方向とする断面長方形状）に形成する。そして、工程Ｂに示されるように、二次成形品成形工程において、突起部１４の一方の長辺から他方の長辺へ向けて二次成形用溶融樹脂２２が流動するように二次成形用溶融樹脂２２を注入し、この二次成形用溶融樹脂２２の注入時の熱と流動力とによって、突起部１４を傾倒変形させる。このように突起部１４を傾倒変形させると、この突起部１４が突起部１４の高さ方向と交差する方向に変形し、これにより、突起部１４が湾曲状であるアンカー形状に形成される。
【００４７】
この第四変形例によれば、二次成形品成形工程では、二次成形用溶融樹脂２２の熱が突起部１４に伝わってから一次成形品１１の内部へと伝導するのに時間がかかるため、突起部１４の先端部１４Ａに熱が留まりやすくなる。よって、二次成形用溶融樹脂２２の熱と流動力で、突起部１４の少なくとも先端部１４Ａを容易に傾倒変形させることができるので、突起部１４の少なくとも先端部１４Ａをアンカー形状に的確に形成できる。
【００４８】
（第五変形例）
また、図７に示される第五変形例では、工程Ａに示されるように、一次成形品成形工程において、突起部１４の本体部１６及び凸部１８を、いずれも矩形状（突起部１４の高さ方向を長手方向とする断面長方形状）に形成する。凸部１８は、本体部１６よりも短手方向に幅狭となっている。そして、工程Ｂに示されるように、二次成形品成形工程において、凸部１８の一方の長辺から他方の長辺へ向けて二次成形用溶融樹脂２２が流動するように二次成形用溶融樹脂２２を注入し、この二次成形用溶融樹脂２２の注入時の熱と流動力とによって、凸部１８を傾倒変形させる。このように凸部１８を傾倒変形させると、この凸部１８が突起部１４の高さ方向と交差する方向に変形し、この傾倒変形した凸部１８によって突起部１４の先端部１４Ａが湾曲状であるアンカー形状に形成される。
【００４９】
この第五変形例によれば、二次成形品成形工程では、二次成形用溶融樹脂２２の熱が突起部１４に伝わってから一次成形品１１の内部へと伝導するのに時間がかかるため、突起部１４の先端部である凸部１８に熱が留まりやすくなる。よって、二次成形用溶融樹脂２２の熱と流動力で、凸部１８を容易に傾倒変形させることができるので、この傾倒変形した凸部１８によって突起部１４の先端部１４Ａをアンカー形状に的確に形成できる。
【００５０】
（その他の変形例）
なお、第一実施形態において、二次成形用溶融樹脂２２の注入時の熱と押圧力又は流動力とによって、突起部１４にアンカー形状が形成されるのであれば、一次成形品１１に形成される突起部１４は、上記以外の形状でも良い。
【００５１】
また、第一実施形態において、突起部１４は、突条に形成されているが、例えばピン状など突条以外の形状に形成されていても良い。
【００５２】
また、第一実施形態において、二色成形品１０は、一例として、いずれも板状である一次成形品１１及び二次成形品１２が積層された構成とされているが、一次成形品１１及び二次成形品１２の形状は、板状以外でも良い。
【００５３】
また、第一実施形態において、複数の突起部１４は、等間隔に形成されているが、不等間隔に形成されていても良い。また、複数の突起部１４は、Ｙ方向と平行に形成されているが、一次成形用金型３１を開閉可能な程度にＹ方向に対して傾斜して形成されていても良い。
【００５４】
［第二実施形態］
次に、本発明の第二実施形態を説明する。
【００５５】
図８に示される第二実施形態に係る二色成形品４０は、いずれも円環状である一次成形品４１及び二次成形品４２を有する回転部材として構成されている。この回転部材である二色成形品４０の内周側は、一次成形品４１によって形成されており、二色成形品４０の外周側は、二次成形品４２によって形成されている。
【００５６】
一次成形品４１の外周面（表面）には、複数の突起部１４の集合４４が一次成形品４１の周方向に間隔を空けて複数形成されている。各集合４４において、複数の突起部１４は、一次成形品４１の周方向に並んで形成されている。複数の突起部１４は、それぞれ一次成形品４１の軸方向の一端から他端に亘って延びる突条に形成されている。各突起部１４の先端部１４Ａには、断面円形状又は楕円形状であるアンカー形状が形成されている。このアンカー形状は、第一実施形態と同様である。
【００５７】
なお、一次成形品４１の内側には、一次成形品４１の中心部を中心に渦巻放射状に延びる複数のスポーク５２が形成されている。また、複数のスポーク５２の中心部には、一次成形品４１の軸方向に貫通する貫通孔５４が形成されており、この貫通孔５４には、シャフト５６が圧入されている。
【００５８】
続いて、本発明の第二実施形態に係る二色成形品４０の製造方法を説明する。
【００５９】
図９に示されるように、第二実施形態に係る二色成形品４０の製造方法は、一次成形品成形工程と、二次成形品成形工程とを備える。
【００６０】
（一次成形品成形工程）
工程Ａに示されるように、一次成形品成形工程では、一次成形用溶融樹脂２１を一次成形用金型６１内に注入し、複数の突起部１４の集合４４を外周面に複数有する円環状の一次成形品４１を形成する。この一次成形品成形工程では、突起部１４を、先細り状の本体部１６と、本体部１６の先端部から突出する凸部１８とを有する形状に形成する。この突起部１４を含む一次成形品４１は、開閉方向（一次成形品４１の軸方向）に動く一次成形用金型６１のみで成形可能な形状である。
【００６１】
（二次成形品成形工程）
そして、工程Ｂに示されるように、二次成形品成形工程では、二次成形用溶融樹脂２２を二次成形用金型６２内に注入し、一次成形品４１の外周面に接する二次成形品４２を形成する。つまり、一次成形品４１の周囲に円環状の二次成形品４２を形成する。この二次成形品４２は、開閉方向（二次成形品４２の軸方向）に動く二次成形用金型６２のみで成形可能な形状である。
【００６２】
また、この二次成形品成形工程では、二次成形用溶融樹脂２２の注入時の熱と押圧力とによって、凸部１８を突起部１４の高さ方向に圧縮変形させる。このように凸部１８を突起部１４の高さ方向に圧縮変形させると、この凸部１８が突起部１４の高さ方向と交差する方向に変形し、この圧縮変形した凸部１８によって突起部１４の先端部１４Ａが断面円形状又は楕円形状であるアンカー形状に形成される。
【００６３】
続いて、本発明の第二実施形態の作用及び効果を説明する。
【００６４】
第二実施形態に係る二色成形品４０の製造方法によれば、一次成形品４１及び二次成形品４２は、それぞれ開閉方向に動く一次成形用金型６１及び二次成形用金型６２のみで成形可能であることに加え、突起部１４の先端部１４Ａをアンカー形状に形成するための別工程を設ける必要が無いため、二色成形品４０を製造する製造工程及び製造設備を簡素化できる。これにより、製造工程及び製造設備を簡素化しつつ、一次成形品４１と二次成形品４２の密着性が確保された円環状の二色成形品４０を得ることができる。
【００６５】
また、一次成形品成形工程で形成された突起部１４の本体部１６は先細り状であり、この本体部１６の側面が突起部１４の高さ方向に対して傾いている。このため、二次成形品成形工程では、突起部１４と二次成形用溶融樹脂２２との接触面積が増加すると共に、突起部１４の先端部である凸部１８に熱が集中する。さらに、二次成形品成形工程では、二次成形用溶融樹脂２２の熱が突起部１４に伝わってから一次成形品４１の内部へと伝導するのに時間がかかるため、凸部１８に熱が留まりやすくなる。よって、二次成形用溶融樹脂２２の熱と押圧力で、凸部１８を容易に圧縮変形させることができるので、この圧縮変形した凸部１８によって突起部１４の先端部１４Ａをアンカー形状に的確に形成できる。
【００６６】
続いて、本発明の第二実施形態の変形例を説明する。
【００６７】
第二実施形態において、突起部１４には、上述の第一実施形態における第一乃至第五変形例の形状が適用されても良い。
【００６８】
また、第二実施形態において、二次成形用溶融樹脂２２の注入時の熱と押圧力又は流動力とによって、突起部１４にアンカー形状が形成されるのであれば、一次成形品４１に形成される突起部１４は、上記以外の形状でも良い。
【００６９】
また、第二実施形態において、突起部１４は、突条に形成されているが、例えばピン状など突条以外の形状に形成されていても良い。
【００７０】
［第三実施形態］
次に、本発明の第三実施形態を説明する。
【００７１】
図１０に示される第三実施形態に係る二色成形品７０は、上述の第二実施形態に係る二色成形品４０（図８、図９参照）に対して、次のように構成が変更されている。すなわち、第三実施形態に係る二色成形品７０は、矢印Ｒで示されるように、回転方向が一方向に規定される回転部材である。このような回転部材は、例えば、回転電機のロータ、流体ポンプのインペラ、ファンモータのファン、減速機付きモータの歯車等である。この二色成形品７０において、突起部１４は、矢印Ｒで示される回転方向に傾倒変形されたアンカー形状に形成されている。
【００７２】
この第三実施形態に係る二色成形品７０の製造方法では、図１１の工程Ａに示されるように、一次成形品成形工程において、突起部１４を先端が鋭角である先尖り状（断面二等辺三角形状）に形成する。また、図１１の工程Ｂに示されるように、二次成形品成形工程において、突起部１４の一方の等辺から他方の等辺へ（矢印Ｒで示される回転方向と同じ方向へ）向けて二次成形用溶融樹脂２２が流動するように二次成形用溶融樹脂２２を注入し、この二次成形用溶融樹脂２２の注入時の熱と流動力とによって、突起部１４を傾倒変形させる。これにより、突起部１４が矢印Ｒで示される回転方向に傾倒変形されたアンカー形状に形成される。
【００７３】
この第三実施形態に係る二色成形品７０の製造方法によれば、突起部１４が矢印Ｒで示される回転方向に傾倒変形されるので、回転部材である二色成形品７０の回転時に二次成形品１２に回転方向と反対方向への力が作用した場合でも、突起部１４のアンカー形状によって一次成形品１１と二次成形品１２の密着性を確保できる。
【００７４】
なお、第三実施形態において、突起部１４には、上述の第一実施形態における第二乃至第五変形例の形状が適用されても良い。
【００７５】
また、第三実施形態において、二次成形用溶融樹脂２２の注入時の熱と流動力とによって、突起部１４の少なくとも先端部が傾倒変形して突起部１４の少なくとも先端部がアンカー形状に形成されるのであれば、一次成形品１１に形成される突起部１４は、上記以外の形状でも良い。
【００７６】
［第四実施形態］
次に、本発明の第四実施形態を説明する。
【００７７】
図１２に示される第四実施形態に係る二色成形品８０は、上述の第二実施形態に係る二色成形品４０（図８、図９参照）に対して、次のように構成が変更されている。すなわち、第四実施形態に係る二色成形品８０では、複数の突起部１４の集合４４のうち一の集合４４を形成する複数の突起部１４が二次成形品４２のウェルドライン４３を跨って配置されている。
【００７８】
この第四実施形態に係る二色成形品８０の製造方法では、図１３に示されるように、一次成形品成形工程において、一次成形用溶融樹脂２１をゲート６３から一次成形用金型６１内に注入し、複数の突起部１４の集合４４を外周面に複数有する円環状の一次成形品４１を形成する。
【００７９】
また、図１４に示されるように、二次成形品成形工程では、二次成形用溶融樹脂２２をゲート６４から二次成形用金型６２内に注入する。このとき、複数の突起部１４の集合４４のうち一の集合４４を形成する複数の突起部１４が二次成形品４２のウェルドライン４３を跨って配置されるように、二次成形用溶融樹脂２２を二次成形用金型６２内に注入する。そして、これにより、一次成形品１１の周囲に円環状の二次成形品４２を形成する。
【００８０】
この第四実施形態に係る二色成形品８０の製造方法によれば、複数の突起部１４の集合４４のうち一の集合４４を形成する複数の突起部１４が二次成形品４２のウェルドライン４３を跨って配置されるので、二次成形品４２におけるウェルドライン４３の周辺部の強度を確保できる。
【００８１】
なお、図１５に示されるように、各集合４４を形成する複数の突起部１４が二次成形品４２の複数のウェルドライン４３のそれぞれを跨って配置されていても良い。つまり、この図１５に示される二色成形品８０の製造方法では、図１６に示されるように、二次成形品成形工程において、二次成形用溶融樹脂２２を各集合４４の間に位置する複数のゲート６４から二次成形用金型６２内に注入する。また、この場合に、各集合４４を形成する複数の突起部１４が二次成形品４２の複数のウェルドライン４３のそれぞれを跨って配置されるように、二次成形用溶融樹脂２２を二次成形用金型６２内に注入する。
【００８２】
このようにすることにより、各集合４４を形成する複数の突起部１４が二次成形品４２の複数のウェルドライン４３のそれぞれを跨って配置されるので、二次成形品４２における各ウェルドライン４３の周辺部の強度を確保できる。
【００８３】
また、第四実施形態において、突起部１４には、上述の第一実施形態における第一乃至第五変形例の形状が適用されても良い。
【００８４】
また、第四実施形態において、二色成形品８０は、回転方向が一方向に規定される回転部材とされ、突起部１４は、回転方向に傾倒変形されたアンカー形状に形成されていても良い。
【００８５】
また、上述の第一乃至第四実施形態のうち組み合わせ可能な実施形態は、適宜、組み合わされて実施されても良い。
【００８６】
以上、本発明の第一乃至第四実施形態について説明したが、本発明は、上記に限定されるものでなく、上記以外にも、その主旨を逸脱しない範囲内において種々変形して実施可能であることは勿論である。
【符号の説明】
【００８７】
１０、４０、７０、８０…二色成形品、１１、４１…一次成形品、１２、４２…二次成形品、１４…突起部、１４Ａ…突起部の先端部、１６…本体部、１８…凸部、２１…一次成形用溶融樹脂、２２…二次成形用溶融樹脂、３１、６１…一次成形用金型、３２、６２…二次成形用金型、４３…ウェルドライン、４４…複数の突起部の集合、６３、６４…ゲート
【図１】
2019209481.tif 000003
【図２】
2019209481.tif 000004
【図３】
2019209481.tif 000005
【図４】
2019209481.tif 000006
【図５】
2019209481.tif 000007
【図６】
2019209481.tif 000008
【図７】
2019209481.tif 000009
【図８】
2019209481.tif 000010
【図９】
2019209481.tif 000011
【図１０】
2019209481.tif 000012
【図１１】
2019209481.tif 000013
【図１２】
2019209481.tif 000014
【図１３】
2019209481.tif 000015
【図１４】
2019209481.tif 000016
【図１５】
2019209481.tif 000017
【図１６】
2019209481.tif 000018